"電気アークの可能性のある環境での用途を有する防護衣服であって、耐アーク性の多層の布積層体を含んでなる前記衣服は、i前記衣服の外面を形成し、かつハロゲンを含んでなる合成ポリマーから作製される第一難燃性繊維を含んでなる耐炎性織布の第一層と、ii合成ポリマーから作製される第二難燃性繊維を含んでなる耐炎性織布の第二層とを備え、前記第一難燃性繊維が、前記第二難燃性繊維よりも少なくとも70°C低い熱分解温度を有し、かつ前記第一層の布帛と前記第二層の布帛とが異なり、前記第一層が、前記第二層よりも前記電気アークの可能性のある環境により近くに前記衣服に位置付される防護衣服。前記第一難燃性繊維が、少なくとも20重量の量で前記第一層の前記織布に存在する請求項1に記載の防護衣服。前記ハロゲンが、塩素である請求項2に記載の防護衣服。前記第一難燃性繊維が、モダクリルである請求項3に記載の防護衣服。前記第二層の前記耐炎性織布が、アラミド繊維、ポリビベンズイミジアゾール繊維、もしくはポリベンゾアゾール繊維、または任意の前記繊維のブレンド体を含んでなる請求項1に記載の防護衣服。前記第一層が、前記第二層と直接接触している請求項1に記載の防護衣服。前記第一層の前記耐炎性織布と前記第二層の前記耐炎性織布が、共有する縦布糸も横布糸も全くない別個の布帛層である請求項1に記載の防護衣服。1~4層の、前記第一耐炎性布帛と前記第二耐炎性布帛の間に位置する0.5~3.0oz/yd2の断熱布帛をさらに含んでなる請求項1に記載の防護衣服。電気アークの可能性のある環境での用途を有する防護衣服を作製する方法であって、iハロゲンを含んでなる合成ポリマーから作製される第一難燃性繊維を含んでなる第一耐炎性織布を提供する工程と、ii合成ポリマーから作製される第二難燃性繊維を含んでなる第二耐炎性織布を提供する工程であって、前記第一難燃性繊維が、前記第二難燃性繊維よりも少なくとも70°C低い熱分解温度を有し、前記第一耐炎性織布と前記第二耐炎性織布とが異なる工程と、iii耐アーク性多層の布積層体を形成するために前記第一耐炎性織布と前記第二耐炎性織布とを組み合わせる工程あって、前記第一耐炎性織布と前記第二耐炎性織布が、共有する縦布糸も横布糸も全くない別個の布帛層である工程と、iv前記第一耐炎性織布が、前記第二層よりも電気アークの可能性のある環境に近くに衣服中に位置付される、前記耐アーク性多層の布積層体からの耐アーク性の衣服を形成する工程とを備える方法。前記第一難燃性繊維が、モダクリルである請求項9に記載の耐アーク性の衣服を作製する方法。前記第二耐炎性織布が、アラミド繊維、ポリビベンズイミジアゾール繊維、もしくはポリベンゾアゾール繊維、または任意のこれらの繊維のブレンド体を含んでなる請求項9に記載の耐アーク性の衣服を作製する方法。工程iiiにおいて、前記第一耐炎性織布層と前記第二耐炎性織布層の間に1~4層の0.5~3.0oz/yd2の断熱布帛を位置付する工程をさらに含んでなる請求項9に記載の耐アーク性の衣服を作製する方法。本発明は、電気アークの可能性のある環境での用途を有する防護衣服に関し、その衣服は、耐炎性織布の第一層衣服の外面を形成する、かつハロゲンを含んでなる合成ポリマーから作製される第一難燃性繊維を含んでなると、耐炎性織布の第二層合成ポリマーから作製される第二難燃性繊維を含んでなるとを備える耐アーク性の多層の布積層体を有し、第一難燃性繊維が、第二難燃性繊維よりも少なくとも70°C低い熱分解温度を有し、第一層と第二層における布帛は、異なり、第一層は、第二層よりも電気アークの可能性のある環境に近くなるように、衣服に位置付される。本発明は、また、電気アークの可能性のある環境での用途を有する防護衣服を作製する方法にも関し、iハロゲンを含んでなる合成ポリマーから作製される第一難燃性繊維を含んでなる第一耐炎性織布を提供する工程と、ii合成ポリマーから作製される第二難燃性繊維を含んでなる第二耐炎性織布を提供する工程であって、第一難燃性繊維が、第二難燃性繊維よりも少なくとも70°C低い熱分解温度を有し、第一耐炎性織布と第二耐炎性織布は異なる工程と、iii第一耐炎性織布と第二耐炎性織布を組み合わせて耐アーク性の多層の布積層体を形成する工程であって、第一耐炎性織布と第二耐炎性織布が、共有する横布糸も縦布糸もない別個の布帛層である工程と、iv耐アーク性の多層の布積層体から耐アーク性の衣服を形成する工程であって、第一耐炎性織布が、衣服の外面を形成し、第二層よりも電気アークの可能性のある環境により近くに衣服に位置付される工程とを備える。本発明は、電気アークの可能性のある環境での用途を有する防護衣服に関する。電気アークの可能性のある環境とは、作業者が、負傷もしくは死亡の原因となりうる電気アークに曝されうるいかなる状況をも意味する。本発明は、異なる組成物を有する少なくとも2層の耐炎性布帛層を含んでなる耐アーク性の多層の布積層体を有する防護衣服に関する。第一耐炎性布帛層は、衣服の外面を形成し、およびハロゲンを含んでなる合成ポリマーを含有する第一難燃性繊維を含んでなる。第二耐炎性布帛層は、合成ポリマーを含有する第二難燃性繊維を含んでなる。さらに、第一難燃性繊維と第二難燃性繊維は、異なる組成物を有し、第一難燃性繊維は、第二難燃性繊維の熱分解温度よりも少なくとも70°C低い熱分解温度を有する。異なる布帛組成物は、方向性を有する多層の布積層体を提供し、多層の布積層体は、第一耐炎性布帛層が第二耐炎性布帛層よりも電気アークの可能性のある環境に近くなるように、衣服中に位置付される。このタイプの防護衣服として、業務作業者例、電気技術者やプロセス制御の専門家および電気アークの可能性のある環境で作業しうる他の専門家等が使用する防護コート、ジャケット、ジャンプスーツ、カバーオール、フード等が挙げられる。好適な実施形態において、防護衣服は、コートまたはジャケット通例衣服の上に使用される七分丈コートおよび電気パネルもしくは変電所での作業で必要な他の防護用品を含むである。好適な実施形態において、防護衣服は、アーク等級に慣用されている2種類のカテゴリー等級付け体系のいずれかによって測定されると、少なくともカテゴリー2以上のアーク等級を有する。全国防火協会TheNationalFireProtectionAssociation:NFPAは、4つの異なるカテゴリーを有し、カテゴリー1が最も低い性能を有し、カテゴリー4が最も高い性能を有する。NFPA70E体系に基づいて、カテゴリー1、2、3、および4は、布帛を通る熱流束がそれぞれ4、8、25、および40カロリー/平方センチメートルであることに対応する。電気安全規則TheNationalElectricSafetyCode:NESCも、3つの異なるカテゴリーに等級付けする体系を有し、カテゴリー1が最も低い性能を有し、カテゴリー3が最も高い性能を有する。NESC体系に基づいて、カテゴリー1、2、および3は、布帛を通る熱流束がそれぞれ4、8、および12カロリー/平方センチメートルであることに対応する。従って、カテゴリー2のアーク等級を有する布帛または衣服は、一連の標準的方法ASTMF1959もしくはNFPA70E毎に測定すると、8カロリー/平方センチメートルの熱流束に耐えることができる。電気アークは、典型的には、数千ボルト、数千アンペアの電流を伴い、衣服を強力な入射エネルギーに曝す。着用者を防護するために、衣服は、この入射エネルギーが着用者に移動するのを抑えるものでなければならない。これが最も適切に起こるのは、外郭の布帛が所謂破断開放を抑える一方、入射エネルギーの一部を吸収する場合であると考えられている。破断開放中に、布帛に穴が形成する。従って、アーク防護用の衣服は、衣服中のいかなる布帛層の破断開放をも回避するように、もしくは最小限に抑えるように、デザインされている。少なくとも2層の耐炎性布帛層を有する多層の布積層体を使用することにより、向上したアーク性能を達成できることが現在判明されており、アークに曝された際に、電気アークにより近い布帛層は、実際に犠牲材料として働き、破断開口する。外側布帛の分解が、多層の布積層体を介してのエネルギー移動を抑えるエネルギーシンクを提供すると考えられている。多層の布積層体は、少なくとも1層の第一耐炎性布帛と少なくとも1層の第二耐炎性布帛とを含む。幾つかの実施形態において、第一耐炎性布帛層は、約5~9オンス/平方ヤードの坪量を有し、第二耐炎性布帛層は、約4~8オンス/平方ヤードの坪量を有する。幾つかの実施形態において、第一耐炎性布帛層は、約6.5~9オンス/平方ヤードの坪量を有する。幾つかの実施形態において、第二耐炎性布帛層は、約4.5~7.5オンス/平方ヤードの坪量を有する。幾つかの実施形態において、多層の布積層体は、隣接する2層の第一耐炎性布帛と1層の第二耐炎性布帛とを含むことが可能である。幾つかの実施形態において、多層の布積層体は、1層の第一耐炎性布帛と隣接する2層の第二耐炎性布帛とを含むことが可能である。幾つかの他の実施形態において、多層の布積層体は、隣接する2層の第一耐炎性布帛と隣接する2層の第二耐炎性布帛を含むことが可能である。耐炎性布帛とは、試験時に、布帛の1層が6インチ以上の縦方向の炭化長を有することを意味する。炭化長は、紡織繊維の耐炎性の尺度である。炭化は、熱分解または不完全燃焼の結果として形成される炭素質の残渣として定義される。ASTM6413-99の試験条件下での布帛の炭化長は、火炎に直接暴露された布帛の端部から規定の引裂力を加えた後に視認できる布帛の損傷の最も遠い点までの距離として定義される。難燃性繊維とは、難燃性繊維のみから作製される繊維または布帛が、火炎を支持しないだろうことを意味し、その繊維または布帛は、ASTMG-125-00によって測定されると、大気中の酸素濃度よりも大きい限界酸素指数LOIつまり、21より大きく、好ましくは25より大きいを有することを意味する。用語布帛は、織布機で縦糸を横糸と従来のように製織することにより組み立てられる単層構造を指す。好適な一実施形態は、綾織であるが、平織もしくは朱子織を用いてもよい。糸とは、製織、または製編、もしくは繊維材料または布帛に作製されるそれ以外において使用することができる連続した撚り線を形成するための、一緒に精紡または撚糸した繊維の集合体を意味する。糸は、ステープル繊維糸でありうる。ステープル繊維糸は、糸精紡技術例、リング精紡、コア精紡、および空気を用いてステープル繊維を撚糸する村田Murata空気精紡などの空気精紡技術を含む空気精紡等、これらに限定されないによって製造されることができる。単糸が製造されるならば、次いで、これを布帛に変える前に、好ましくはこれらを合撚して少なくとも2本の単糸を含んでなる合撚糸を形成する。別の方法として、マルチフィラメントの連続フィラメント糸を用いて布帛を作製することができ、或いはマルチフィラメントとステープル繊維糸との組み合わせを用いることができる。第一難燃性繊維は、第一耐炎性布帛層の織布中に少なくとも20重量の量で存在し、通常にその布帛の糸の中に存在する。第一難燃性繊維は、ハロゲンを含んでなる合成ポリマーを含有し、好ましくはハロゲンを含んでなる合成ポリマーから専ら作られる。有用なハロゲンの1種は、塩素であるが、他のハロゲンも使用することができる。幾つかの実施形態において、第一耐炎性布帛は、糸のブレンド体を含有し、或いは糸は、モダクリル繊維、メタ-アラミド繊維、およびパラ-アラミド繊維を含んでなる繊維のブレンド体を含有し、また少量の帯電防止繊維を含有してもよい。一実施形態のこの糸ブレンド体もしくは繊維ブレンド体は、20~70重量のモダクリル繊維、11~64重量のメタ-アラミド繊維、5~15重量のパラ-アラミド繊維を含んでなり、また0.5~4重量の帯電防止繊維を含んでもよい。所望ならば、少なくとも20のハロゲン含有繊維が第一耐炎性布帛中に残っている限り、FRレーヨン、綿、またはウールをモダクリル繊維の一部の代わりにしてもよい。一般的に、これは、所望ならば、これらの代用した繊維がブレンド体の約50までの量で存在できることを意味する。好適な一実施形態において、第一耐炎性布帛は、糸のブレンド体を含有し、或いは糸は、40~70重量のモダクリル繊維、15~55重量のメタ-アラミド繊維、および5~15重量のパラ-アラミド繊維を含んでなる繊維の均質ブレンド体を含有し、また0.5~3重量の帯電防止繊維を含有してもよい。幾つかの実施形態において、糸のブレンド体もしくは繊維の均質ブレンド体は、55~70重量のモダクリル繊維、20~40重量のメタ-アラミド繊維メタ-アラミドは、ポリメタフェニレンイソフタルアミドである、5~10重量のパラ-アラミド繊維パラ-アラミドは、ポリパラフェニレンテレフタルアミドである、および2~3重量のカーボン芯/ポリアミド鞘帯電防止繊維を含んでなる。幾つかの実施形態において、第一耐炎性布帛は、糸のブレンド体を含有し、或いは糸は、モダクリル繊維と、メタ-アラミド繊維と、パラ-アラミド繊維とから本質的になる繊維のブレンド体を含有し、また上述の量の少量の帯電防止繊維を含有してもよい。本明細書に記載する全ての百分率は、明記した成分に基づき、つまり糸または繊維のブレンド体中の明記した成分の総重量である。第二難燃性繊維は、第二耐炎性布帛層の織布中に存在し、通常はその布帛の糸に存在する。有用な難燃性繊維として、アラミド繊維、ポリビベンズイミジアゾール繊維、またはポリベンゾアゾール繊維、或いはこれらの任意の繊維のブレンド体が挙げられる。好適な一実施形態において、第二耐炎性布帛層は、少なくとも70重量の上記の繊維を含有し、好適な繊維は、メタ-アラミド繊維である。幾つかの好適な実施形態において、糸は、少なくとも75重量のメタ-アラミド繊維を有する。幾つかの実施形態において、メタ-アラミド繊維の好適な最大量は、93重量以下であるが、100重量もの高い量を使用できる。幾つかの実施形態において、第二耐炎性布帛は、糸のブレンド体を含有し、或いは糸は、メタ-アラミド繊維とパラ-アラミド繊維とを含んでなる繊維のブレンド体を含有し、また少量の帯電防止繊維を含有してもよい。この糸ブレンド体もしくは繊維ブレンド体の一実施形態は、70~93重量のメタ-アラミド繊維と7~30重量のパラ-アラミド繊維とを含んでなる。糸ブレンド体または繊維ブレンド体は、0.5~3重量の帯電防止繊維も含有できる。幾つかの好適な実施形態において、糸ブレンド体または繊維ブレンド体は、85~93重量のメタ-アラミド繊維メタ-アラミドはポリメタフェニレンイソフタルアミドである、および7~15重量のパラ-アラミド繊維パラ-アラミドはポリパラフェニレンテレフタルアミドであるを含んでなり、また2~3重量のカーボン芯/ポリアミド鞘帯電防止繊維を含んでもよい。糸に少量の剛体ロッドrigidrodもしくはパラ-アラミド繊維を添加することにより、高含量のメタ-アラミド繊維を有する布帛にもしくは受容できない火炎による収縮を有する他の布帛に、火炎による収縮に対して幾らかのさらなる抵抗を提供することができる。好適な一実施形態において、第二耐炎性布帛は、糸のブレンド体を含有し、或いは糸は、メタ-アラミド繊維とパラ-アラミド繊維を含んでなる均質ブレンド体を含有し、また少量の帯電防止繊維を含有してもよい。幾つかの実施形態において、第二耐炎性布帛は、糸のブレンド体を含有し、或いは糸は、パラ-アラミド繊維とメタ-アラミド繊維とから本質的になる繊維の密接なブレンド体を含有し、また上述の量の少量の帯電防止繊維を含有してもよい。本明細書に記載する全ての百分率は、明記した成分に基づき、つまり糸または繊維のブレンド体中の明記した成分の総重量である。帯電防止成分は、衣服中の任意の成分であり、静電気放電が損傷を受けやすい電気機器で作業するまたは可燃性蒸気の近くで作業する場合等の作業者にとって危険でありうるこれらの状況で使用されることができる。一実施形態において、帯電防止成分は、衣服用布帛中で少なくともいくらかの糸に繊維として存在する。具体例としては、スチール繊維、炭素繊維、または既存の繊維に炭素を組み込んだものがあり、衣服用布帛中に0.5~5重量の量で存在できる。幾つかの実施形態において、帯電防止成分は、衣服用布帛中に僅か2~3重量の量で存在する。米国特許第4,612,150号明細書DeHowittに付与および米国特許第3,803453号明細書Hullに付与は、特に有用な導電繊維を記載しており、カーボンブラックが熱可塑性繊維内に分散されて、繊維に帯電防止するコンダクタンスが提供される。好適な帯電防止繊維は、カーボン芯/ナイロン鞘繊維である。帯電防止繊維の使用は、帯電性を低減させた糸、布帛、および衣服を提供し、従って、見かけの電界強度および煩わしい静電気が低減される。幾つかの実施形態において、上述の比率の第一難燃性繊維、第二難燃性繊維および任意の他の繊維および/または帯電防止繊維を有する糸のみが、布帛中に存在する。織布の場合において、これらの糸は、布帛の縦糸と横糸の両方に使用されるのが好ましい。所望ならば、上述の第一難燃性繊維と第二難燃性繊維、およびの帯電防止繊維の相対量は、両方の糸の組成が上述の範囲内である限り、各々縦糸と横糸で変えることも可能である。一実施形態において、両方の多層の布積層体、第一および第二耐炎性布帛の作製に使用される糸、および布帛自体は、記載された比率で上述の繊維から本質的になり、上述の少量の帯電防止繊維を除いて、他の追加の熱可塑性または可燃性繊維または材料のどれも含まない。他の材料および繊維例、ポリアミドまたはポリエステル繊維等は、糸、布帛、および衣服に可燃性材料を提供し、衣服の防護性能に影響を及ぼすと考えられている。さらなる熱防護が望まれる環境において、1~4層の薄い耐炎性の断熱布帛は、第一耐炎性布帛と第二耐炎性布帛の間に挟まれ、本明細書に定義する多層の布積層体の部分となることが可能である。このような断熱性不織布として、軽量0.5~3.0oz/yd2のニードルパンチ不織布、水流絡合不織布、或いは別の方法でカード処理、エアーレイド、または湿式レイドカット繊維ウェブから形成された圧密化不織布を挙げることができる。このような布帛が、1~2oz/yd2の坪量を有するのが好ましい。難燃性繊維を含む布帛が、特に好適である。適切な耐炎性布帛は、Nomex登録商標E89、メタ-アラミドステープル繊維とパラ-アラミドステープル繊維とのブレンド体から製造されるスパンレース不織材料であり、Wilimington,Delaware所在のE.I.duPontdeNemoursCompany社より入手可能である。E89布帛は、19ミル0.48mmの公称厚みと、1.5oz/yd250.5g/m2の坪量を有する。好適な一実施形態において、多層の布積層体内の布帛の全ての層は、多層の布積層体内に布帛の層の最大ゆとりflexibilityを見込んで、端のみで縫合されるおよび/または衣服に継ぎ合わせる。幾つかの実施形態において、多層の布積層体は、11~25オンス/平方ヤードの総坪量を有する。幾つかの好適な実施形態において、多層の布積層体の総坪量は、11~20オンス/平方ヤードである。幾つかの好適な実施形態において、多層の布積層体は、少なくとも2.0カロリー/平方センチメートル/オンス/平方ヤード0.247ジュール/平方センチメートル/グラム/平方メートルの、坪量に対して正規化されたアーク抵抗を有する。幾つかの実施形態において、坪量に対して正規化されたアーク抵抗は、好ましくは少なくとも2.2カロリー/平方センチメートル/オンス/平方ヤード0.272ジュール/平方センチメートル/グラム/平方メートルである。第一難燃性繊維として有用な繊維の1つは、モダクリル繊維である。モダクリル繊維とは、主としてアクリロニトリルを含んでなるポリマーから作製されたアクリル系合成繊維を意味する。このポリマーは、アクリロニトリルを30~70重量とハロゲン含有ビニルモノマーを70~30重量含んでなるコポリマーであるのが好ましい。ハロゲン含有ビニルモノマーは、例えば、塩化ビニル、塩化ビニリデン、臭化ビニル、臭化ビニリデン等から選択される少なくとも1種のモノマーである。共重合可能なビニルモノマーの例は、アクリル酸、メタクリル酸、このような酸の塩またはエステル、アクリルアミド、メチルアクリルアミド、ビニルアセテート等である。好適なモダクリル繊維は、アクリロニトリルと塩化ビニリデンとを組み合わせたコポリマーであり、そのコポリマーは、難燃性を向上させるための1種または複数種の酸化アンチモンをさらに有する。このような有用なモダクリル繊維として、2重量の三酸化アンチモンを有する、米国特許第3,193,602号明細書に開示されている繊維、少なくとも2重量、好ましくは8重量以下の量で存在する様々な酸化アンチモンと一緒に作製された、米国特許第3,748,302号明細書に開示されている繊維、および8~40重量のアンチモン化合物を有する、米国特許第5,208,105号明細書および米国特許第5,506,042号明細書に開示されている繊維が挙げられるこれらに限定されない。糸の中で、モダクリル繊維は、アンチモン誘導体の添加量に応じて、LOIが典型的には少なくとも28を有する難燃性の炭化性繊維を提供する。さらに、他の繊維が、第一難燃性布帛層内に存在することが可能であり、これらとして、アラミド繊維、難燃性レーヨン繊維、綿繊維、ウール繊維、およびこれらの繊維の混合体が挙げられる。これらも、例えばモダクリル繊維との混合体の形態、もしくは1種の繊維だけを有する別々の糸としての形態、或いは様々な繊維の混合体を有する別々の糸としての形態のいずれかで、通常は布帛の糸の中に存在する。本明細書に用いられるアラミドは、アミド-CONH-結合の少なくとも85が、2個の芳香族環に直接結合しているポリアミドを意味する。アラミドと共に添加剤を使用することができ、実際、最大10重量までもの他の高分子材料をアラミドとブレンドすることができ、またはアラミドのジアミンの代わりに10もの他のジアミンを有するコポリマーか、もしくはアラミドの二酸クロリドの代わりに10もの他の二酸クロリドを有するコポリマーを使用することができることが見出されている。適切なアラミド繊維は、Man-MadeFibers--ScienceandTechnology、第2巻、Fiber-FormingAromaticPolyamidesと題した項、p.297、W.Blackら、IntersciencePublishers、1968年に記載されている。アラミド繊維は、米国特許第4,172,938号明細書、米国特許第3,869,429号明細書、米国特許第3,819,587号明細書、米国特許第3,673,143号明細書、米国特許第3,354,127号明細書、および米国特許第3,094,511号明細書にも開示されている。メタ-アラミドは、アミド結合が互いに対してメタ位にあるアラミドであり、パラ-アラミドは、アミド結合が互いに対してパラ位にあるアラミドである。メタ-アラミドとして、ポリメタフェニレンイソフタルアミドが挙げられ、パラ-アラミドとして、ポリパラフェニレンテレフタルアミドが挙げられる。糸の中で、メタ-アラミド繊維は、典型的には少なくとも約25のLOIを有する難燃性繊維に、少なくとも約27のLOIを有するパラ-アラミド繊維を提供する。幾つかの実施形態において、メタ-アラミド繊維は、少なくとも20、さらに好ましくは少なくとも25の最小限の結晶化度を有する。最終繊維の形成を容易にするために例示的目的で、結晶化度の実用上の上限は、50であるしかしながら、より高い百分率が適切とみなされている。一般的に、結晶化度は、25~40の範囲内であろう。この結晶化度を有する市販のメタ-アラミド繊維の例は、Wilimington,Delaware所在のE.I.duPontdeNemoursCompany社より入手可能なNomex登録商標T450である。メタ-アラミド繊維の結晶化度は、2つの方法のうちの1つの方法で測定されうる。第一の方法は、空隙が全くない繊維に用いられ、第二の方法は、完全に空隙がないわけではない繊維に用いられる。第一の方法におけるメタ-アラミドの結晶化度は、まず、良好な本質的に空隙のない試料を用いて、結晶化度に関する直線の検量線を生成することによって決定される。このような空隙の全くない試料では、2相モデルを用いて比体積1/密度を結晶化度に直接関連付けることができる。試料の密度は、密度勾配管で測定される。x線回折法によって非晶質であると確定されたメタ-アラミドフィルムを測定して、平均密度1.3356g/cm3を有することが判明した。次に、完全結晶性のメタ-アラミド試料の密度をx線単位格子の寸法から求め、1.4699g/cm3であると決定した。これらの0および100結晶化度の端点が確定されたら、密度がわかっている空隙の全くない実験試料の結晶化度をこの線形の関係から求めることができる。多くの繊維試料は、空隙が全くないというわけではないので、ラマン分光法は、結晶化度を決定するのに好適な方法である。ラマン測定は、空隙量の影響を受けないので、空隙の有無に係らず、1650-1cmでのカルボニル基の伸縮の相対強度を用いて、任意の形態のメタ-アラミドの結晶化度を測定することができる。これを達成するために、結晶化度と、1650cm-1でのカルボニル基の伸縮強度1002cm-1での環の伸縮モードの強度まで正規化したとの線形の関係を、空隙が最小の試料その試料の結晶化度は、上述の密度測定から予め決定されてわかっているを用いて構築した。Nicoletモデル910FT-ラマン分光計RamanSpectrometerを用いて、結晶化度に関して、密度検量線に依存している以下の経験的関係を構築した。式中、l1650cm1は、その点でのメタ-アラミド試料のラマン強度である。この強度を用いて、実験試料の結晶化度を式から計算する。メタ-アラミド繊維は、溶液から紡糸され、冷却され、追加の加熱も化学処理もしないで、ガラス転移温度よりも低い温度を用いて乾燥される場合、ごく低い結晶化度を構築するに過ぎない。このような繊維は、ラマン散乱法を用いて繊維の結晶化度を測定する場合、15未満の結晶化度を有する。低い結晶化度を有するこれらの繊維は、加熱または化学的手段を介して結晶化されることができる無定形のメタ-アラミド繊維と見なされる。結晶化度は、ポリマーのガラス転移温度またはそれ以上の温度で熱処理することにより増大させることができる。このような熱は、典型的には、所望量の結晶化度を繊維に付与するのに十分な時間、張力下で、繊維を加熱ロールと接触させることにより、加えられる。m-アラミド繊維の結晶化度は、化学処理によって増大させることができ、幾つかの実施形態において、これは、布帛に組み込まれる前に、繊維を着色、染色、または予備染色する方法を含む。幾つかの方法が、例えば、米国特許第4,668,234号明細書、米国特許第4,755,335号明細書、米国特許第4,883,496号明細書、および米国特許第5,096,459号明細書に開示されている。染料キャリアとして知られる染色助剤を用いて、アラミド繊維の染料染着を増大させてもよい。有用な染料キャリアとして、アリールエーテル、ベンジルアルコール、またはアセトフェノンが挙げられる。難燃性レーヨン繊維とは、1種もしくは複数種の難燃剤を有し、少なくとも2グラム/デニールの繊維引張強度を有するレーヨン繊維を意味する。ポリケイ酸の形態で難燃剤として二酸化ケイ素を含有するセルロースまたはレーヨン繊維は、低い繊維引張強度を有するので、このような繊維は、特定して除去される。また、このような繊維は、良好な炭化形成体である一方、相対的に見ると、それらの垂直燃焼の性能は、リン化合物もしくは他の難燃剤を含有する繊維よりも劣る。レーヨン繊維は、当業界において公知であり、一般的に再生セルロースからなる人造繊維であり、さらに、置換基がヒドロキシル基の水素の15以下を置換している再生セルロースを有する。それらには、ビスコース法、銅アンモニア法、そして今や廃れたニトロセルロースおよび鹸化アセテート法によって作製された糸が含まれるが、好適な実施形態において、ビスコース法が用いられる。一般的に、レーヨンは、ビスコース紡糸溶液に溶解された、木材パルプ、コットンリンター、または他の植物質から得られる。その溶液を酸-塩の凝固浴内に押出して、連続フィラメントに延伸する。これらのフィラメントの群を糸に形成するかもしくはステープルに切断して、そしてさらにステープル紡績糸に加工してもよい。本明細書で用いられるレーヨン繊維として、リヨセル繊維として公知である繊維が挙げられる。難燃性化学物質を紡糸溶液に加えて、その難燃性物質をレーヨン繊維に紡糸して、レーヨン繊維を難燃性物質で被覆して、レーヨン繊維を難燃性物質に接触させ、レーヨン繊維に難燃性物質を吸収させることにより、或いは、難燃剤をレーヨン繊維に組み込むもしくはレーヨン繊維と混合する任意の他の方法により、難燃剤は、レーヨン繊維に組み込まれることができる。総体的に、1種もしくは複数種の難燃剤を含有するレーヨン繊維は、難燃剤を意味する名称FRが付与されている。好適な実施形態において、FRレーヨンは、紡糸で組み込まれた難燃剤を有する。FRレーヨンは、高い水分率を有し、それが快適性要素を布帛に供与する。感知できる向上した快適性を布帛に供与するために、糸が少なくとも10重量のFRレーヨンを有するべきであると確信されている。さらに、FRレーヨンの割合が高いほどさらにより快適性を供与するかもしれないが、FRレーヨンの量が糸の中で約30を超えると、布帛は、いかなる快適性の改善をも打ち消すかもしれない、性能に悪影響を与える問題を有するおそれがある。幾つかの好適な実施形態において、FRレーヨン繊維は、15~25重量の量で糸の中に存在する。FRレーヨン繊維は、例えば、Sandoz社から入手可能なSandolast9000登録商標等のような特定のリン化合物を含む1種もしくは複数種の様々な市販の難燃剤を含有することができる。様々な化合物を難燃剤として使用できるが、好適な実施形態において、難燃剤は、リン化合物に基づく。有用なFRレーヨン繊維は、日本のダイワボウレーヨン株式会社からDFG難燃ビスコースレーヨンという名称のものが入手可能である。別の有用なFRレーヨン繊維は、LenzingAG社からViscoseFRという名称のものが入手可能であるオーストリアのLenzingFibers社から入手可能なLenzingFR登録商標としても知られている。綿繊維は、ほぼ純天然セルロースからなる周知の天然繊維である。植物から得られるので、綿繊維は、約0.375~2インチの繊維長を有する。ウール繊維は、通常は羊、子羊、またはAngoraもしくはCashmireヤギのフリースである周知の天然繊維をさす。ラクダ、アルパカ、ラマおよび/またはビクーニャからの毛にもその呼び名を用いることができる。ポリビベンズイミジアゾール繊維PBIとは、米国特許第2,895,948号明細書および米国再発行特許第26,065号明細書に開示される方法で作製されるようなポリビベンゾイミダゾールポリマーを含んでなる繊維を意味する。ポリビベンゾイミダゾール繊維は、米国特許第3,441,640号明細書および米国特許第4,263,245号明細書に開示されるような公知の方法により作製されることができる。有用なポリビベンゾイミダゾールポリマーの1つに、ポリ2,2’-m-フェニレン-5,5’-ビベンゾイミダゾールポリマーがある。市販のPBIポリマーの1種は、テトラ-アミノビフェニルとジフェニルイソフタレートから調製される。ポリベンゾアゾール繊維とは、21より大きいLOIを有する、ポリベンゾオキサゾールPBO、ポリベンゾチアゾールPBT、およびポリベンゾイミダゾールのホモポリマーおよびコポリマーを含有する繊維を意味する。適切なポリベンゾアゾールのホモポリマーおよびコポリマーは、米国特許第4,533,693号明細書1985年8月6日にWolfeらに付与、米国特許第4,703,103号明細書1987年10月27日にWolfeらに付与、米国特許第5,089,591号明細書1992年2月18日にGregoryらに付与、米国特許第4,772,678号明細書1988年9月20日にSybertらに付与、米国特許第4,847,350号明細書1992年8月11日にHarrisらに付与、および米国特許第5,276,128号明細書1994年1月4日にRosenbergらに付与に記載されている手順等の公知の手順で作製されることが可能である。ポリベンゾイミダゾールには、ポリベンゾビスイミダゾールも含まれ、ポリベンゾチアゾールには、ポリベンゾビスチアゾールも含まれ、ポリベンゾオキサゾールには、ポリベンゾビスオキサゾールも含まれる。第一耐炎性布帛の第一難燃性繊維は、第二耐炎性布帛の第二難燃性繊維の熱分解温度よりも少なくとも70°C低い熱分解温度を有する。本明細書で使用される繊維の熱分解温度は、熱重量分析ThermoGravimetricAnalysis:TGAによって大気中で測定される最初の主要な分解温度であり、TGA分析の修正重量減少modifiedweightloss重量減少/°C走査を用いて測定された開始点での温度として定義される。開始点は、TAシステムズUniversalAnalysisソフトウェアプログラムを用いて測定される。開始点は、データ解析により決定された任意の転移の外挿開始点として定義される。別の方法として、これを図式的に示すことができる。開始点は、図1一実施形態のモダクリル繊維を表す走査を有するに示されるように、微分重量走査での最初の大きな微分ピークもしくはショルダー1を用い、修正された重量走査での上記のピークに対応して接線2および3を引くことにより判明される。これらの2本の接線の交差は、点4を提供し、その点が本明細書で定義する最初の主要な熱分解温度である。同様に、本明細書で定義するように、Nomex登録商標メタ-アラミド繊維の一実施形態の最初の主要な熱分解温度は、図2に表示する走査によって、示される。微分重量走査において最初の大きな微分ピークもしくはショルダー5を用いて、上記のピークに対応する接線6および7を修正された重量走査上に引き、これらの2本の接線の交差が点8において最初の主要な熱分解温度を提供する。デフォルトHiRes条件感度1.0/解像度4.0下でTAシステムズQ500TGAにおいて、TGA測定を行った。分析において水分の影響を排除するために、100Y軸を150°Cに設定する。この方法で測定した通り、モダクリルは、モダクリルが約225~275°Cで、一方メタフェニレンイソプタタルアミドmetaphenyleneisopthathalamideが約400~475°Cである熱分解温度を有する。最初の大きな微分ピークもしくはショルダーは、少なくとも20の0.0基線からの微分重量の偏差である。一実施形態において、本発明は、電気アークの可能性のある環境での用途を有する防護衣服を作製する方法にも関し、iハロゲンを含んでなる合成ポリマーから作製される第一難燃性繊維を含んでなる第一耐炎性織布を提供する工程と、ii合成ポリマーから作製される第二難燃性繊維を含んでなる第二耐炎性織布を提供する工程で、第一難燃性繊維が、第二難燃性繊維よりも少なくとも70°C低い熱分解温度を有し、第一耐炎性織布と第二耐炎性織布は異なる工程と、iii第一耐炎性織布と第二耐炎性織布を組み合わせて耐アーク性の多層の布積層体を形成する工程であって、第一耐炎性織布と第二耐炎性織布が、共有する横布糸も縦布糸も全くない別個の布帛層である工程と、iv耐アーク性の多層の布積層体から耐アーク性の衣服を形成する工程であって、第一耐炎性織布が、衣服の外面を形成し、第二層よりも電気アークの可能性のある環境により近くに衣服に位置付される工程とを備える。第一織布と第二織布は、上述の繊維を上述の様々な比率で用いて、個々の糸を実際に製造することから、その後これらの糸から上述の布帛を製織することを含む、様々な異なる方法で提供されることが可能である。好適な一実施形態において、個々の糸は、ステープル繊維の均質ブレンド体から作製される。均質ブレンド体とは、組成物中の様々なステープル繊維が、比較的に均一な混合体を形成することを意味する。所望ならば、他のステープル繊維を、ステープル繊維のこの比較的に均一な混合体中に組み込むことができる。ブレンドは、当業界で公知の多くの方法によって、達成されることが可能であり、その方法には、連続フィラメントの多数のボビンをクリールに入れて、同時に2種以上のタイプのフィラメントを切断して、切断されたステープル繊維のブレンド体を形成する方法、或いは、異なるステープル繊維のベールを開梱した後、オープナー、ブレンダー、およびカードで様々な繊維を開繊してブレンドすることを伴う方法、または様々なステープル繊維の混合体のスライバを形成した後、繊維の混合体のスライバを形成するカード内等で、それをさらに加工して混合体を形成する方法が含まれる。均質な繊維ブレンド体を作製する他の方法は、様々なタイプの異なる繊維が比較的に均一にブレンド体の全体にわたって分配させる限り、可能である。ブレンド体から形成された糸は、ステープル繊維の比較的に均一な混合を同様に有する。一般的に、最も好適な実施形態において、個々のステープル繊維は、ステープル繊維の不良な開繊による繊維の結節またはスラブおよび他の大きな欠陥が最終布帛の品質を損なうような量で存在しないように、有用な布帛を作製するための繊維加工において標準的な程度まで、開繊または分離される。本明細書に既に記載したように、糸を組み合わせ、従来の織布機で一緒に製織して、好適な実施形態において第一もしくは第二織布の単層の織構造を形成する。グレイジ布帛を所望の通りに完成することができる。第一耐炎性織布と第二耐炎性織布を組み合わせて、耐アーク性の多層の布積層体を形成することができる。多層の布積層体を形成する1つの好都合な方法は、切断テーブルのような平面上に一方の布帛の層を供与した後、その布帛を他方の布帛の層で覆うことである。所望ならば、第一耐炎性織布もしくは第二耐炎性織布のどちらか一方の多層を多層の布積層体に用いることができ、或いは耐炎性断熱布帛の1層または複数層の層例、本明細書に既に記載の耐炎性断熱布帛の層等は、それらが最終衣服もしくはその衣服の所望の特性を損なわない限り、第一耐炎性布帛と第二耐炎性布帛の間に敷かれるまたは挿入されることができる。第一耐炎性織布は、最終的に最終衣服の外面を形成するだろうから、第一耐炎性織布を組み合わせて多層の布積層体を形成して、第一耐炎性織布が多層の布積層体の外面を形成する場合配慮すべきである。幾つかの実施形態において、第二耐炎性織布は、多層の布積層体の反対側の外面を形成する。しかしながら、幾つかの他の実施形態において、多層の布積層体の反対側の外面は、別の布帛であってよい。例えば、反対側の外面は、最終的に防護衣服の内側の裏地なるだろう柔らかい布帛でよい。なぜならば、この多層の布積層体の表面は、衣服の内側で着用者により近くなるからである。第一耐炎性布帛と第二耐炎性布帛を別々の異なる布帛層つまり、どちらかの層を弱める可能性のある共有する縦糸も横糸も全くないとして、組み合わせる。これにより、第一耐炎性織布は完全に犠牲層になり、第二耐炎性織布は完全に熱防護層となる。さらに、これにより、所望ならば、第一耐炎性布帛と第二耐炎性布帛の間に追加の布帛層を供与するゆとりが提供される。耐アーク性の衣服は、耐アーク性の多層の布積層体から作製される。第一耐炎性織布は、衣服の外面を形成し、着用時に第二耐炎性織布層よりも電気アークの可能性のある環境により近い衣服内に位置付される。衣服は、幾つもの方法で形成されることが可能である。例えば、上述の多層の布積層体を切断テーブル上で形成した後、その積層体を所定のパターン毎に、防護衣服例、コート、ジャケット、カバーオール、ジャンプスーツ、フード等を作製するのに適切な布帛の形状に切断することができる。別の方法として、このような布帛形状は、個々に切断された布帛形状から多層の布積層体を形成し、上述の布帛の各層をレイアップすることにより、獲得される。多層の布積層体の形状は、所望の衣服を形成するように、最終衣服の外面を形成する多層の布積層体の第一耐炎性布帛使用において衣服の外面であると縫い合わされる。そのようにすることで、第一耐炎性織布は、第二耐炎性織層よりも電気アークの可能性のある環境により近い衣服内に位置付される。試験方法TAInstrumentQ500TGAにおいて、大気中40~1000°C、TAシステムズHi-Res登録商標の下、平衡ガスパージ流60ml/分および試料のガスパージ流40ml/分でのデフォルト条件感度1/解像度4で、ASTME1131-08を用いて、熱重量測定ThermGravimetricAnalysis:TGAを大気中で実施した。ASTMF-1959-99StandardTestMethodforDeterminingtheArcThermalPerformanceValueofMaterialsforClothingに準拠して、布帛のアーク抵抗を測定する。各布帛のアーク熱性能値ArcThermalPerformanceValue:ATPVは、その布帛を着用している人が、50の時間のこのような暴露で2度の火傷に相当するとされる暴露を受けうるエネルギー量の測定値である。ASTMG-125-00StandardTestMethodforMeasuringLiquidandSolidMaterialFireLimitsinGaseousOxidantsに準拠して、布帛の限界酸素指数LOIを室温で測定する。ASTMD-6413-99StandardTestMethodforFlameResistanceofTextilesVerticalMethodに準拠して、布帛の炭化長を測定する。FTMS191A;5041に準拠して、坪量を得た。以下の実施例に使用した布帛を以下のように作製した。Nomex登録商標type455繊維、Kevlar登録商標29繊維、およびP140繊維の均質ブレンド体から作製した空気紡績糸で、布帛1を製織した。Nomex登録商標type455繊維は、非結晶化ポリm-フェニレンイソフタルアミドMPD-Iステープル繊維であり、Kevlar登録商標29繊維は、ポリp-フェニレンテレフタルアミドPPD-Tステープル繊維であり、そしてP140繊維は、カーボン芯とナイロン鞘を有する帯電防止ステープル繊維である。93重量パーセントのNomex登録商標type455繊維、5重量パーセントのKevlar登録商標29繊維、および2重量パーセントのP140繊維の打綿機で混打綿したスライバを調製した後、従来の綿紡方式加工および空気精紡機を用いて紡績糸に加工した。そのように作製された紡績糸は、15.5tex38綿番手の単糸であった。その後、2本のこれらの単糸を合撚機で合撚して、撚り数12回/インチを有する双糸を作製した。双糸をシャトル織機で縦糸と横糸の両方に用い、平織布を形成した。グレイジ布帛は、136g/m24.0oz/yd2の坪量を有した。グレイジ布帛を熱水で洗い上げた後、塩基性染料を用いて液流染色した。出来あがった布帛の坪量は、公称153g/m24.5oz/yd2であった。紡績糸が12.2tex30綿番手単糸であることを除いて、布帛1と同様な方法で布帛2を作製した。次に、布帛1と同じように、2本のこれらの単糸を合撚機で合撚して撚り数12回/インチを有する双糸を作製した。結果として作製されたグレイジ布帛は、186g/m25.5oz/yd2の坪量を有した。グレイジ布帛を熱水で洗い上げた後、塩基性染料を用いて液流染色した。出来あがった布帛の坪量は、公称203g/m26.0oz/yd2であった。Protex登録商標C繊維、Nomex登録商標type450繊維、Kevlar登録商標29繊維、およびP140繊維の均質ブレンド体から作製した空気紡績糸で、布帛3を製織した。Protex登録商標C繊維は、10までのアンチモンを有するACN/ポリ塩化ビニリデンコポリマーのモダクリルステープル繊維であり、Nomex登録商標type450繊維は、結晶化ポリm-フェニレンイソフタルアミドMPD-Iステープル繊維であり、そしてKevlar登録商標29繊維とP140繊維は、布帛1および2と同様である。65重量のProtex登録商標C繊維、23重量のNomex登録商標type450繊維、10重量のKevlar登録商標29繊維、および2重量の帯電防止繊維の打綿機で混打綿したスライバを調製した後、布帛1と同様な方法で紡績糸に加工した。そのように作製された紡績糸は、21tex28綿番手の単糸であった。その後、2本のこれらの単糸を合撚機で合撚して撚り数10回/インチを有する双糸を作製した。次に、双糸をシャトル織機で縦糸と横糸の両方に用い、縦31本×横16本/cm縦77本×横47本/インチの構造を有する2x1の綾織物を形成した。綾織物の生地は、203.4g/m26.0oz/yd2の坪量を有した。グレイジ布帛を熱水で洗い上げた後、塩基性染料を用いて液流染色した。出来あがった綾織物の坪量は、公称220.3g/m26.5oz/yd2であった。綾織物が縦31本×横28本/cm縦77本×横70本/インチの構造を有することを除いて、布帛3と同様な方法で布帛4を作製した。そのグレイジ布帛は、254g/m27.5oz/yd2の坪量を有した。洗い上げおよび染色後、布帛は、271g/m28.0oz/yd2の公称坪量を有した。比較例A布帛3の上に布帛1を重ねて、多層の布積層体を形成した。この積層体を含有する衣服の電気アーク性能をシミュレートするために、布帛1をアーク発生地点の近くに位置付し、布帛3を衣服の仮想着用者の近くに位置付して、積層体をアーク試験機内に位置付した。これは、外層として布帛1、内層として布帛3を有する衣服をシミュレートする。この多層の布積層体のアーク等級を測定し、表に示す。実施例1布帛3をアーク発生地点の近くに位置付し、布帛1を衣服の仮想着用者の近くに位置付けして、アーク試験機内で比較例Aの多層の布積層体の位置を反対にした。これは、外層として布帛3、内層として布帛1を有する衣服をシミュレートする。この積層体のアーク等級を測定し、表に示す。比較例B布帛3をより重い布帛4と取り替えたことを除いて、比較例Aを繰り返した。この積層体のアーク等級を測定し、表に示す。比較例C布帛2を布帛1の代わりにしたことを除いて、比較例Aを繰り返した。この積層体のアーク等級を測定し、表に示す。実施例2布帛2を布帛1の代わりにしたことを除いて、実施例1を繰り返した。この積層体のアーク等級を測定し、表に示す。実施例3布帛2の上にE-89として公知の1.5osyNomex登録商標/Kevlar登録商標スパンレース布の3層を重ね、布帛4で覆うことにより、高いアーク性能の多層の布積層体を形成する。これにより、外層として布帛4、内層として布帛2を有する多層の布積層体を形成する。布帛4の層をアーク発生地点の近くに位置付し、布帛1を衣服の仮想着用者の近くに位置付して衣服に使用する場合、この多層の布積層体は、優れたアーク性能を提供するだろう。実施例4多層の布積層体をパターン毎に布帛形状に切断して、その形状を一緒に縫い合わせて七分丈コートを形成することにより、実施例1の多層の布積層体をコートの形態で防護衣服に作製した。布帛3がコートの外面層を形成し、布帛1が着用者により近い層を形成するように、実施例1の多層の布積層体をコートに縫った。実施例5実施例4を繰り返すが、実施例3の多層の布積層体を用い、布帛4がコートの外面層を形成し、布帛1が着用者により近い層を形成するように、その層をコートに位置付する。さらに、軽量の綿裏地を用いて、コートの内側を裏打ちし、着用者と布帛1の間に位置付する。実施例6実施例1、2、および3の多層の布積層体を用いて、カバーオール、ジャンプスーツ、およびフードを含む様々な防護衣服を作製する。各衣服において、上述の多層の布積層体の外層それぞれ布帛3、3、および4が、衣服の外面層を形成する。"